(57)【要約】      （修正有）【課題】エッチング層内に特徴をエッチングするための方法であって、エッチング層の上に配されたアモルファスカーボン又はポリシリコンのパターン化疑似ハードマスクに対するコンディショニングを提供する。【解決手段】コンディショニングは、炭化水素ガスを含む無フッ素蒸着ガスを供給することと、無フッ素蒸着ガスからプラズマを形成することと、５００ボルト未満のバイアスを提供することと、パターン化疑似ハードマスクの上端上に蒸着を形成することとを含む。エッチング層は、パターン化疑似ハードマスクを通してエッチングされる。【選択図】図１
2012175105.tif 000002
【特許請求の範囲】
【請求項１】
エッチング層内に特徴をエッチングするための方法であって、
ａ）前記エッチング層の上に配されたアモルファスカーボン又はポリシリコンのパターン化疑似ハードマスクに対するコンディショニングであって、
炭化水素ガスを含む無フッ素蒸着ガスを供給することと、
前記無フッ素蒸着ガスからプラズマを形成することと、
５００ボルト未満のバイアスを提供することと、
前記パターン化疑似ハードマスクの上端上に蒸着を形成することと、
を含むコンディショニングを提供することと、
ｂ）前記パターン化疑似ハードマスクを通して前記エッチング層をエッチングすることと、
を備える方法。
【請求項２】
請求項１に記載の方法であって、更に、
工程ａ）及び工程ｂ）を少なくとも２回にわたって繰り返すことを備え、
前記蒸着は、前記パターン化アモルファスカーボンマスクの上端上における前記蒸着の厚さである上端厚さと、前記パターン化アモルファスカーボンマスクの側壁上における最大厚さである側壁厚さとを有し、
前記上端厚さは、前記側壁厚さの少なくとも２倍である、方法。
【請求項３】
請求項２に記載の方法であって、
前記疑似ハードマスクは、アモルファスカーボンであり、
前記無フッ素蒸着ガスは、更に、窒素を含む、方法。
【請求項４】
請求項３に記載の方法であって、
前記上端厚さは、前記側壁上における前記最大厚さの少なくとも５倍である、方法。
【請求項５】
請求項４に記載の方法であって、
前記炭化水素ガスは、Ｃ2Ｈ4又はＣＨ4を含む、方法。
【請求項６】
請求項５に記載の方法であって、
前記エッチング層は、酸化シリコンをベースとした材料である、方法。
【請求項７】
請求項６に記載の方法であって、
前記エッチング層は、更に、窒素及び水素を含む、方法。
【請求項８】
請求項５に記載の方法であって、更に、
前記エッチング層の上にアモルファスカーボン層を形成することと、
前記疑似ハードマスク層の上に反射防止膜層を形成することと、
前記反射防止膜層の上にパターン化フォトレジスト層を形成することと、
前記パターン化フォトレジスト層のパターンを前記疑似ハードマスク層に転写することと、
を備える方法。
【請求項９】
請求項５に記載の方法であって、
前記無フッ素蒸着ガスは、更に、シリコン含有成分を含む、方法。
【請求項１０】
請求項５に記載の方法であって、
前記無フッ素蒸着ガスからプラズマを形成することは、少なくとも６０ＭＨｚのＲＦ信号と、５ミリトール未満の圧力とを提供することを含む、方法。
【請求項１１】
請求項５に記載の方法であって、
前記無フッ素蒸着ガスからプラズマを形成することは、２０ＭＨｚ未満のＲＦ信号と、１００ミリトールを超える圧力とを提供することを含む、方法。
【請求項１２】
請求項５に記載の方法であって、
前記バイアスは、３００ボルト未満である、方法。
【請求項１３】
請求項２に記載の方法であって、
前記疑似ハードマスクは、ポリシリコンであり、前記無フッ素蒸着ガスは、更に、酸素を含む、方法。
【請求項１４】
請求項２に記載の方法であって、
前記エッチング層をエッチングすることは、前記エッチング層内に複数の線を形成し、
前記線は、２０ｎｍ以下の幅と、少なくとも１００ｎｍの厚さとを有する、方法。
【請求項１５】
請求項２に記載の方法であって、更に、
前記エッチング層の上にアモルファスカーボン層を形成することと、
前記疑似ハードマスク層の上に反射防止膜層を形成することと、
前記反射防止膜層の上にパターン化フォトレジスト層を形成することと、
前記パターン化フォトレジスト層のパターンを前記疑似ハードマスク層に転写することと、
を備える方法。
【請求項１６】
請求項１５に記載の方法であって、更に、
前記エッチング層をエッチングした後に前記疑似ハードマスク層を除去することを備える方法。
【請求項１７】
エッチング層内に特徴をエッチングするための方法であって、
ａ）前記エッチング層の上にアモルファスカーボン層を形成することと、
ｂ）前記アモルファスカーボン層の上に反射防止膜層を形成することと、
ｃ）前記反射防止膜層の上にパターン化フォトレジスト層を形成することと、
ｄ）パターン化アモルファスカーボンマスクを形成するために、前記パターン化フォトレジスト層のパターンを前記アモルファスカーボン層に転写することと、
ｅ）前記パターン化アモルファスカーボンマスクに対するコンディショニングであって、
窒素と、Ｃ2Ｈ4又はＣＨ4を含む炭化水素ガスとを含む無フッ素蒸着ガスを供給することと、
前記無フッ素蒸着ガスからプラズマを形成することと、
前記パターン化アモルファスカーボンマスクの上端上に蒸着を形成することであって、前記蒸着は、前記パターン化アモルファスカーボンマスクの上端上における前記蒸着の厚さである上端厚さと、前記パターン化アモルファスカーボンマスクの側壁上における最大厚さである側壁厚さとを有し、前記上端厚さは、前記側壁厚さの少なくとも２倍である、ことと、
を含むコンディショニングを提供することと、
ｆ）前記パターン化アモルファスカーボンマスクを通して前記エッチング層をエッチングすることであって、工程ｅ）及び工程ｆ）は、複数回にわたって周期的に繰り返される、ことと、
ｇ）前記パターン化アモルファスカーボンマスクを除去することと、
を備える方法。
【請求項１８】
請求項１７に記載の方法であって、
前記コンディショニングを提供することは、更に、５００ボルト未満のバイアスを提供することを含む、方法。
【請求項１９】
エッチング層内に特徴をエッチングするための装置であって、
プラズマ処理チャンバであって、
プラズマ処理チャンバエンクロージャを形成するチャンバ壁と、
前記プラズマ処理チャンバエンクロージャ内において基板を支持及び把持するためのチャックと、
前記プラズマ処理チャンバエンクロージャ内の圧力を調整するための圧力調整器と、
プラズマを維持するために前記プラズマ処理チャンバエンクロージャに電力を供給するための少なくとも１つの電極又はコイルと、
前記プラズマ処理チャンバエンクロージャ内へガスを供給するためのガス入口と、
前記プラズマ処理チャンバエンクロージャからガスを排出するためのガス出口と、
を含むプラズマ処理チャンバと、
前記ガス入口に流体接続しているガス源であって、
無フッ素蒸着ガス源と、
エッチングガス源と、
を含むガス源と、
前記ガス源、前記チャック、及び前記少なくとも１つの電極又はコイルに可制御式に接続されたコントローラであって、
少なくとも１つのプロセッサと、
非一過性コンピュータ可読媒体と、
を含むコントローラと、
を備え、
前記非一過性コンピュータ可読媒体は、
前記エッチング層の上に配されたアモルファスカーボン又はポリシリコンのパターン化疑似ハードマスクに対するコンディショニングを提供するためのコンピュータ可読コードであって、前記コンディショニングは、
炭化水素ガスを含む無フッ素蒸着ガスを供給するためのコンピュータ可読コードと、
前記無フッ素蒸着ガスからプラズマを形成するためのコンピュータ可読コードと、
５００ボルト未満のバイアスを提供するためのコンピュータ可読コードと、
前記パターン化疑似ハードマスクの上端上に蒸着を形成するためのコンピュータ可読コードであって、前記蒸着は、前記パターン化疑似ハードマスクの上端上における前記蒸着の厚さである上端厚さと、前記パターン化疑似ハードマスクの側壁上における最大厚さである側壁厚さとを有し、前記上端厚さは、前記側壁厚さの少なくとも２倍である、コンピュータ可読コードと、
を含む、コンピュータ可読コードと、
前記パターン化疑似ハードマスクを通して前記エッチング層をエッチングするためのコンピュータ可読コードと、
前記コンディショニング及び前記エッチングを少なくとも２回にわたって周期的に繰り返すためのコンピュータ可読コードと、
を含む、装置。
【発明の詳細な説明】
【背景技術】
【０００１】
本発明は、半導体デバイスの生産時にマスクを通してエッチング層をエッチングすることに関する。特に、本発明は、半導体デバイスの生産時にアモルファスカーボン又はポリシリコンなどの疑似ハードマスクを通して誘電体層をエッチングすることに関する。アモルファスカーボンは、幾らかの水素を伴った化学気相蒸着（ＣＶＤ）などの蒸着プロセスを使用して蒸着された高温カーボン層である。このようなアモルファスカーボン層は、４００℃を超える温度で蒸着されてよい。
【０００２】
半導体ウエハの処理時には、周知のパターン化プロセス及びエッチングプロセスを使用してウエハ内に半導体デバイスの特徴が画定される。これらのプロセスでは、フォトレジスト（ＰＲ）材料が、ウエハ上に蒸着されてよく、次いで、レチクルによるフィルタリングを経た光に曝される。レチクルは、光がレチクルを通って伝搬しないように阻止する典型的な特徴形状をパターン化された透明な板であってよい。
【０００３】
レチクルを通り抜けた後、光は、フォトレジスト材料の表面に接触する。光は、ディベロッパがフォトレジスト材料の一部分を除去することができるように、フォトレジスト材料の化学組成を変化させる。ポジ型フォトレジスト材料の場合は、露光領域が除去され、ネガ型フォトレジスト材料の場合は、非露光領域が除去され、その結果、パターン化フォトレジストマスクが得られる。パターンは、パターン化フォトレジストマスクから疑似ハードマスク層に転写されてよく、該疑似ハードマスク層には、中間ハードマスク層が使用されてよい。その後、ウエハは、疑似ハードマスクによって保護されなくなったエリアから、その下にある材料を除去するためにエッチングされ、そうして、ウエハ内に所望の特徴が形成される。疑似ハードマスクの使用は、高分解能での、より深いエッチングを可能にする。
【発明の概要】
【０００４】
以上を達成するために及び本発明の目的にしたがって、エッチング層内に特徴をエッチングするための方法が提供される。エッチング層の上に配されたアモルファスカーボン又はポリシリコンのパターン化疑似ハードマスクに対するコンディショニングが提供され、該コンディショニングは、炭化水素ガスを含む無フッ素蒸着ガスを供給することと、無フッ素蒸着ガスからプラズマを形成することと、５００ボルト未満のバイアスを提供することと、パターン化疑似ハードマスクの上端上に蒸着を形成することとを含む。エッチング層は、パターン化疑似ハードマスクを通してエッチングされる。
【０００５】
発明の別の顕現では、エッチング層内に特徴をエッチングするための方法が提供される。エッチング層の上に、アモルファスカーボン層が形成される。アモルファスカーボン層の上に、反射防止膜層が形成される。反射防止膜層の上に、パターン化フォトレジスト層が形成される。パターン化アモルファスカーボンマスクを形成するために、パターン化フォトレジスト層のパターンがアモルファスカーボン層に転写される。パターン化アモルファスカーボンマスクに対するコンディショニングが提供され、該コンディショニングは、窒素と、Ｃ2Ｈ4又はＣＨ4を含む炭化水素ガスとを含む無フッ素蒸着ガスを供給することと、無フッ素蒸着ガスからプラズマを形成することと、パターン化アモルファスカーボンマスクの上端上に蒸着を形成することと、パターン化アモルファスカーボンマスクを通してエッチング層をエッチングすることとを含み、蒸着は、パターン化アモルファスカーボンマスクの上端上における蒸着の厚さである上端厚さと、パターン化アモルファスカーボンマスクの側壁上における最大厚さである側壁厚さとを有し、上端厚さは、側壁厚さの少なくとも２倍であり、コンディショニング及びエッチングは、複数回にわたって周期的に繰り返される。パターン化アモルファスカーボンマスクは、除去される。
【０００６】
発明の別の顕現では、エッチング層内に特徴をエッチングするための装置が提供される。プラズマ処理チャンバエンクロージャを形成するチャンバ壁と、プラズマ処理チャンバエンクロージャ内において基板を支持及び把持するためのチャックと、プラズマ処理チャンバエンクロージャ内の圧力を調整するための圧力調整器と、プラズマを維持するためにプラズマ処理チャンバエンクロージャに電力を供給するための少なくとも１つの電極又はコイルと、プラズマ処理チャンバエンクロージャ内へガスを供給するためのガス入口と、プラズマ処理チャンバエンクロージャからガスを排出するためのガス出口とを含む、プラズマ処理チャンバが提供される。ガス入口には、ガス源が流体接続しており、該ガス源は、無フッ素蒸着ガス源と、エッチングガス源とを含む。ガス源、チャック、及び少なくとも１つの電極又はコイルには、コントローラが可制御式に接続され、該コントローラは、少なくとも１つのプロセッサと、非一過性コンピュータ可読媒体とを含む。非一過性コンピュータ可読媒体は、エッチング層の上に配されたアモルファスカーボン又はポリシリコンのパターン化疑似ハードマスクに対するコンディショニングを提供するためのコンピュータ可読コードと、パターン化疑似ハードマスクを通してエッチング層をエッチングするためのコンピュータ可読コードと、コンディショニング及びエッチングを少なくとも２回にわたって周期的に繰り返すためのコンピュータ可読コードとを含み、コンディショニングは、炭化水素ガスを含む無フッ素蒸着ガスを供給するためのコンピュータ可読コードと、無フッ素蒸着ガスからプラズマを形成するためのコンピュータ可読コードと、５００ボルト未満のバイアスを提供するためのコンピュータ可読コードと、パターン化疑似ハードマスクの上端上に蒸着を形成するためのコンピュータ可読コードとを含み、蒸着は、パターン化疑似ハードマスクの上端上における蒸着の厚さである上端厚さと、パターン化疑似ハードマスクの側壁上における最大厚さである側壁厚さとを有し、上端厚さは、側壁厚さの少なくとも２倍である。
【０００７】
本発明のこれらの及びその他の特徴は、発明の詳細な説明において尚且つ添付の図面との関連のもとで、以下で、より詳細に説明される。
【図面の簡単な説明】
【０００８】
添付の図面において、本発明は、限定的なものではなく例示的なものとして示され、図中、類似の参照符号は、同様の要素を指すものとする。
【０００９】
【図１】発明の一実施形態のフローチャートである。
【００１０】
【図２】図１に示されたプロセスを取り入れた、よりハイレベルなフローチャートである。
【００１１】
【図３Ａ】発明の一実施形態においてエッチングされたスタックの概略図である。
【図３Ｂ】発明の一実施形態においてエッチングされたスタックの概略図である。
【図３Ｃ】発明の一実施形態においてエッチングされたスタックの概略図である。
【図３Ｄ】発明の一実施形態においてエッチングされたスタックの概略図である。
【図３Ｅ】発明の一実施形態においてエッチングされたスタックの概略図である。
【図３Ｆ】発明の一実施形態においてエッチングされたスタックの概略図である。
【図３Ｇ】発明の一実施形態においてエッチングされたスタックの概略図である。
【図３Ｈ】発明の一実施形態においてエッチングされたスタックの概略図である。
【００１２】
【図４】エッチングに使用されえるプラズマ処理チャンバの概略図である。
【００１３】
【図５Ａ】本発明の実施形態において使用されるコントローラを実装するのに適したコンピュータシステムの図である。
【図５Ｂ】本発明の実施形態において使用されるコントローラを実装するのに適したコンピュータシステムの図である。
【００１４】
【図６】図３Ｈに示された構造の部分上面図である。
【００１５】
【図７】シングル蒸着を使用してエッチングされた構造の概略断面図である。
【００１６】
【図８】図７に示された構造の上面図である。
【００１７】
【図９】コンディショニング工程を伴わずにエッチングされた構造の概略断面図である。
【００１８】
【図１０】図９に示された構造の上面図である。
【発明を実施するための形態】
【００１９】
次に、添付の図面に示されるような幾つかの好ましい実施形態を参照にして、本発明が詳細に説明される。以下の説明では、本発明の完全な理解を可能にするために、多くの詳細が特定されている。しかしながら、当業者ならば、本発明が、これらの一部又は全部の詳細を特定しなくても実施されえることが明らかである。また、本発明を不必要に不明瞭にしないために、周知のプロセス工程及び／又は構造は、詳細に説明されていない。
【００２０】
理解を促すために、図１は、発明の一実施形態において使用されるプロセスのハイレベルなフローチャートである。エッチング層内に特徴をエッチングするための方法が、２工程プロセスとして提供される。第１の工程は、アモルファスカーボン又はポリシリコンを含むパターン化疑似ハードマスクに対するコンディショニングを提供する。第２の工程は、疑似ハードマスクを通したエッチング層のエッチングを提供する。コンディショニングは、炭化水素ガスを含む無フッ素蒸着ガスを供給する（工程１０４）。無フッ素蒸着ガスは、プラズマ状態にされる（工程１０８）。５００ボルト未満のバイアスが供給される（工程１１２）。プラズマ及び低バイアスは、疑似ハードマスクの上端上に蒸着を形成し（工程１１６）、これは、コンディショニング工程を完成させる。エッチング層は、次いで、エッチングされる（工程１２０）。この実施形態では、エッチングは、エッチング層の厚さの半分未満をエッチングする。したがって、コンディショニング工程及びエッチング工程は、少なくとも２回又は３回以上にわたって繰り返される（工程１２４）。
【００２１】
［実施例］
図２は、発明の一実施例のフローチャートである。エッチング層の上に、アモルファスカーボン層が形成される（工程２０４）。アモルファスカーボン層の上に、ハードマスク層が形成される（工程２０８）。ハードマスク層の上に、反射防止膜層が形成される（工程２１２）。反射防止膜層の上に、フォトレジストマスクが形成される（工程２１６）。図３Ａは、基板３０４の上に形成されたエッチング層３０８の上に形成された疑似ハードマスク層３１０の上に形成されたハードマスク層３１２の上に形成された反射防止膜層３１４の上に形成された、フォトレジストマスク特徴３２０を伴ったフォトレジストマスク３１６を示した概略図である。反射防止膜層は、無機反射防止膜層及び有機反射防止膜層であってよい。無機反射防止膜層としてよく使用される無機材料は、ＳｉＯＮである。各種の実施形態において、層は、各種の層の間に提供される１枚又は２枚以上の追加の層を有してよい。例えば、１枚又は２枚以上の層は、エッチング層３０８と基板３０４との間であってよい。エッチング層３０８は、層間絶縁膜層であってよく、エッチング層と基板との間には、１枚又は２枚以上のデバイス層があってよい。別の例では、エッチング層である酸化シリコン層の下に、窒化シリコン層が配されてよい。好ましくは、エッチング層は、酸化シリコンをベースとした材料である。より好ましくは、エッチング層は、更に、窒素成分又は水素成分を含む。
【００２２】
基板３０４は、１つ又は２つ以上の工程が中で実施されえるプラズマ処理チャンバ内に配されてよい。図４は、以下の工程のうちの１つ又は２つ以上において使用されえるプラズマ処理チャンバ４００の概略図である。プラズマ処理チャンバ４００は、閉じ込めリング４０２（ただし、その他の実施形態は、その他の閉じ込めデバイスを使用してよい）と、上部電極４０４と、下部電極４０８と、ガス源４１０と、排出ポンプ４２０とを含む。プラズマ処理チャンバ４００内において、基板３０４は、下部電極４０８上に位置決めされる。下部電極４０８は、基板３０４を保持するための適切な基板チャックメカニズム（例えば、静電的クランプ、機械的クランプなど）を組み入れている。リアクタトップ３２８は、下部電極４０８の真向かいに配置された上部電極４０４を搭載している。上部電極４０４、下部電極４０８、及び閉じ込めリング４０２は、閉じ込めプラズマ体積を画定する。ガスは、ガス源３１０によってガス入口４４３を通じて閉じ込めプラズマ体積４４０に供給され、排出ポンプ４２０によって閉じ込めリング４０２及び排出口を通じて閉じ込めプラズマ体積から排出される。ガスの排出を助ける以外に、排出ポンプ４２０は、圧力の調整も助ける。この実施形態では、ガス源４１０は、炭化水素ガス源４１２と、エッチングガス源４１６と、窒素ガス源４１８とを含む。ガス源４１０は、更に、その他のガス源を含んでよい。下部電極４０８には、ＲＦ源４４８が電気的に接続される。チャンバ壁４５２は、閉じ込めリング４０２、上部電極４０４、及び下部電極４０８を取り巻く。電極へのＲＦ電力の接続は、異なる組み合わせも可能である。好ましい一実施形態では、２７ＭＨｚ、６０ＭＨｚ、及び２ＭＨｚの電源が、下部電極に接続されるＲＦ電源４４８を構成し、上部電極は、接地される。コントローラ４３５が、ＲＦ源４４８、排出ポンプ４２０、及びガス源４１０に可制御式に接続される。プロセスチャンバは、ＣＣＰ（容量結合プラズマ）リアクタ又はＩＣＰ（誘導結合プラズマ）リアクタであってよい。
【００２３】
図５Ａ及び図５Ｂは、本発明の実施形態において使用されるコントローラ４３５を実装するのに適したコンピュータシステム５００を例示している。図５Ａは、コンピュータシステムとして考えられる１つの物理的形態を示している。もちろん、コンピュータシステムは、集積回路、プリント回路基板、及び小型の携帯用端末から巨大なスーパーコンピュータに至る数多くの物理的形態を有してよい。コンピュータシステム５００は、モニタ５０２と、ディスプレイ５０４と、筐体５０６と、ディスクドライブ５０５と、キーボード５１０と、マウス５１２とを含む。ディスク５１４は、コンピュータシステム５００との間でデータをやりとりするために使用されるコンピュータ可読媒体である。
【００２４】
図５Ｂは、コンピュータシステム５００のブロック図の一例である。システムバス５２０には、種々様々なサブシステムが取り付けられる。（１つ又は２つ以上の）プロセッサ５２２（中央演算処理装置、すなわちＣＰＵとも称される）が、メモリ５２４を含むストレージデバイスに接続される。メモリ５２４は、ランダムアクセスメモリ（ＲＡＭ）及び読み出し専用メモリ（ＲＯＭ）を含む。当該分野において周知であるように、ＲＯＭは、ＣＰＵに対してデータ及び命令を単方向的に伝送する働きをし、ＲＡＭは、一般に、データ及び命令を双方向的に伝送するために使用される。これらのメモリは、いずれのタイプも、後述される任意の適切なコンピュータ可読媒体を含んでよい。ＣＰＵ５２２には、固定ディスク５２６も双方向的に接続され、これは、追加のデータストレージ容量を提供し、やはり、後述される任意のコンピュータ可読媒体を含んでよい。固定ディスク５２６は、プログラムやデータなどを格納するために使用されてよく、一般に、一次ストレージよりも低速な二次ストレージ媒体（ハードディスクなど）である。なお、固定ディスク５２６内に保持される情報は、もし適切であれば、メモリ５２４内の仮想メモリとして標準的な形で組み入れられてよいことがわかる。取り外し可能ディスク５１４は、後述されるコンピュータ可読媒体の形態をとってよい。
【００２５】
ＣＰＵ５２２は、ディスプレイ５０４、キーボード５１０、マウス５１２、及びスピーカ５３０などの様々な入出力デバイスにも接続することができる。一般に、入出力デバイスは、ビデオディスプレイ、トラックボール、マウス、キーボード、マイクロフォン、タッチセンサ式ディスプレイ、トランスデューサカード読み取り機器、磁気テープ若しくは紙テープ読み取り機器、タブレット、スタイラス、音声若しくは手書き文字認識機器、バイオメトリック読み取り機器、又はその他のコンピュータのうちの任意であってよい。ＣＰＵ５２２は、ネットワークインターフェース５４０を使用して、別のコンピュータ又は通信ネットワークに随意に接続されてよい。このようなネットワークインターフェースがあれば、ＣＰＵは、上述された方法の工程を実施する過程において、ネットワークから情報を受信する、又はネットワークに情報を出力することができると考えられる。更に、本発明の方法の実施形態は、ＣＰＵ５２２上のみで実行されてよい、又は処理の一部を共有するリモートＣＰＵと連携してインターネットなどのネットワークを通じて実行されてよい。
【００２６】
また、本発明の実施形態は、更に、コンピュータによって実行される各種の動作を実施するためのコンピュータコードを記録されたコンピュータ可読媒体を伴うコンピュータストレージ製品に関する。媒体及びコンピュータコードは、本発明の目的のために特別に設計及び構築されたものであってよい、又はコンピュータソフトウェアの分野の当業者にとって周知で尚且つ利用可能なタイプであってよい。非一過性コンピュータ可読媒体の具体例には、ハードディスク、フロッピィディスク、及び磁気テープなどの磁気媒体、ＣＤ−ＲＯＭ及びホログラフィックデバイスなどの光媒体、フロプティカルディスクなどの光磁気媒体、並びに特定用途向け集積回路（ＡＳＩＣ）、プログラム可能論理デバイス（ＰＬＤ）、ＲＯＭデバイス、及びＲＡＭデバイスなどプログラムコードの格納及び実行のために特別に構成されたハードウェアデバイスがあるが、これらに限定されない。コンピュータコードの例には、コンパイラによって作成されるようなマシンコード、及びインタープリタを使用してコンピュータによって実行される高水準のコードを含むファイルがある。コンピュータ可読媒体は、搬送波に盛り込まれてプロセッサによって実行可能な一連の命令を表すコンピュータデータ信号によって伝送されるコンピュータコードであってもよい。
【００２７】
プラズマ処理チャンバ４００は、フォトレジストマスク３１６からハードマスク層３１２にパターンを転写するために使用されてよい（工程２２０）。パターンは、次いで、パターン化疑似ハードマスク層を形成するために、ハードマスク３１２から疑似ハードマスク層３１０に転写される（工程２２４）。ハードマスク３１２は、除去される（工程２２８）。図３Ｂは、ハードマスクが除去された後における基板３０４の概略断面図である。中間ハードマスクを伴わないその他の実施形態では、先ずパターンをハードマスクに転写することなくフォトレジストから疑似ハードマスクに直接パターンが転写されてよい。
【００２８】
次いで、エッチング層サイクルが実施される（工程２３２）。この実施形態では、エッチング層サイクルは、図１に示されたフローチャートのプロセスである。この例では、エッチング層サイクルは、２工程プロセスとして提供される。第１の工程は、アモルファスカーボン又はポリシリコンを含むパターン化疑似ハードマスクに対するコンディショニングと、それに続く、エッチング層のエッチングとを提供する。コンディショニングは、炭化水素ガスを含む無フッ素蒸着ガスを供給する（工程１０４）。好ましくは、炭化水素ガスは、Ｃ2Ｈ4又はＣＨ4である。より好ましくは、炭化水素ガスは、Ｃ2Ｈ4である。蒸着ガスの一例は、１〜２００ｓｃｃｍ（標準状態における立方センチメートル毎分）のＣ2Ｈ4と、１０〜２０００ｓｃｃｍのＮ2と、１〜２００ｓｃｃｍのＯ2とを、５〜１００ミリトールの圧力で供給するであろう。その他の実施形態では、無フッ素蒸着ガスは、シリコン含有成分を含んでよい。その他の実施形態では、シリコン含有成分は、シリコン又は二酸化シリコンのチャンバパーツによって提供されてよい。−８０℃から１２０℃の間のウエハ温度が維持される。無フッ素蒸着ガスは、プラズマ状態にされる（工程１０８）。この例では、０〜２００ワットの２ＭＨｚ  ＲＦ電力及び０〜６００ワットの６０ＭＨｚ  ＲＦ電力が提供される。５００ボルト未満のバイアスが提供される（工程１１２）。コンディショニングは、１〜１２０秒間にわたって維持される。プラズマ及び低バイアスは、疑似ハードマスクの上端上に蒸着を形成し（工程１１６）、これは、コンディショニング工程を完成させる。図３Ｃは、コンディショニング工程が疑似ハードマスク３１０の上端上に蒸着３２４を形成した後における基板３０４の断面図である。蒸着３２４は、上端厚さ３２８と、側壁の最も厚い部分の厚さ３３２とを有する。この実施形態では、上端厚さ３２８は、側壁蒸着の最も厚い部分の厚さ３３２の少なくとも２倍である。より好ましくは、上端厚さ３２８は、側壁蒸着の最も厚い部分の厚さ３３２の少なくとも５倍である。１つの実験では、側壁蒸着の最も厚い部分３３２は、約１ｎｍであり、上端厚さ３２８は、５ｎｍを上回った。別の実験では、側壁蒸着の最も厚い部分３３２は、１ｎｍ未満であり、上端厚さ３２８は、２ｎｍを上回った。したがって、この第２の実験では、上端厚さ３２８の最も厚い部分は、側壁蒸着の最も厚い部分３３２の２倍を上回った。
【００２９】
エッチング層は、次いで、エッチングされる（工程１２０）。この実施形態では、エッチングは、エッチング層の厚さの半分未満をエッチングする。図３Ｄは、エッチング層が第１のサイクルにおいてエッチングされた後における基板の断面図である。図３Ｄには、蒸着が示されていないが、エッチング工程後は、上端上に数オングストロームの蒸着が残ることがある。エッチングは、エッチング層の厚さの半分未満をエッチングするので、コンディショニング工程及びエッチング工程は、少なくとも２回又は３回以上にわたって周期的に繰り返される（工程１２４）。
【００３０】
図３Ｅは、第２のサイクルにおける蒸着が上端蒸着３４０を形成した後における基板の断面図である。図３Ｆは、第２のサイクルにおけるエッチングの後における基板の断面図である。図３Ｇは、第３のサイクルにおける蒸着が上端蒸着３４４を形成した後における基板の断面図である。図３Ｈは、エッチングが完了した後における基板３０４の断面図であり、エッチングされた層から線３４８が形成されている。どのサイクルにおいても、エッチング工程の後に、疑似ハードマスク上に最大１０オングストロームの蒸着が残されることがある。エッチングが完了した後、疑似ハードマスク３１０は、別途の除去工程において除去されてよい。
【００３１】
断面図は、結果得られた、ウィグリングを低減され尚且つＣＤを増幅されなかった特徴を示している。図６は、形成された線３４８の上面図である。図６からわかるように、線３４８は、真直ぐで、ウィグリングが無い又は僅かである。複数のサイクルを伴った実験では、ウィグリングが僅かな線が作成された。
【００３２】
アモルファスカーボン疑似ハードマスクを伴ったこの実施形態では、窒素が、アモルファスカーボン材料を化学的に変質させることなくアモルファスカーボン疑似マスクを硬化させてウィグリングを低減させることを見いだされた。また、窒素は、蒸着成分の濃度を調整して所望の蒸着を提供するための希釈剤として使用される。無フッ素蒸着ガスの使用は、疑似ハードマスクの上端上に保護蒸着を提供するのみならず、無フッ素蒸着を提供することも見いだされた。無フッ素蒸着は、フッ素吸収源として機能してフッ素を捕捉し、フッ素攻撃からアモルファスカーボンパターン化マスクを保護する及びアモルファスカーボンマスクのウィグリングを低減させる又は阻止することを、予期せず見いだされた。
【００３３】
蒸着時は、電源周波数が６０ＭＨｚ未満のＲＦ電力よりも、電源周波数が少なくとも６０ＭＨｚのＲＦ電力をより多く提供する方が、蒸着プロセスを向上させられることを見いだされた。より好ましくは、６０ＭＨｚ未満の周波数で提供されるＲＦ電力は、少ない又は無い。このような高周波数ＲＦ電力では、圧力は、５〜１５０ミリトールに維持されるであろう。より低いＲＦ周波数が使用されてもよいが、その場合は、イオン損傷を抑えるために、更に高い圧力が必要とされるであろうことを見いだされた。例えば、２ＭＨｚ  ＲＦ電力のみである場合は、５００ミリトールなどの、１５０ミリトールを超える圧力が使用されるであろう。しかしながら、低い圧力及び６０ＭＨｚ以上の高周波数は、イオン損傷を低減させられることを見いだされた。好ましくは、バイアスは、５００ボルト未満である。より好ましくは、バイアスは、３００ボルト未満である。低いバイアスは、更に、イオン損傷によって誘発される線のウィグリングを低減させる。
【００３４】
別の実施形態では、疑似ハードマスクは、ポリシリコンである。このような一実施形態では、希釈剤は、窒素ではなくＯ2であってよい。なぜならば、Ｏ2は、疑似ハードマスクを硬化させるために及び希釈剤としての両方に使用されえるからである。
【００３５】
蒸着及びエッチングのサイクルは、少なくとも３回にわたって実施されることが好ましいが、シングル蒸着を使用してエッチングを完了させることも可能である。図７は、疑似ハードマスク７１２に対してシングル蒸着を使用したエッチング後における基板７０４上の線７０８の断面図である。線７０８は、僅かに先細っており、したがって、線の底部におけるＣＤが、増加されている。理論に縛られることはないが、シングル蒸着、及びそれに続く、エッチング層（７０８）の全厚さをエッチングする後続のシングル工程エッチングの実施は、エッチング時に疑似ハードマスクの形状を先細らせて、側壁の先細りを招き、ゆえに、図７に示されるように、エッチング層における側壁の先細り及び底部ＣＤの増加をもたらす。図８は、基板７０４上の線７０８の上面図である。シングル蒸着プロセスを使用した実験では、線に幾らかのウィグリングはあったが、ウィグリングの低減が達成された。
【００３６】
図９は、疑似ハードマスク９１２の上に蒸着を提供しないエッチングプロセス後における基板９０４上の線９０８の断面図である。図１０は、基板９０４上の線９０８の上面図である。この図は、コンディショニング工程がないと、深刻なウィグリングが生じることを示している。
【００３７】
代替のエッチングプロセスは、エッチング時にパッシベーションガスを供給してよい。エッチング時にパッシベーションガスを提供するエッチングプロセスは、線のＣＤを増加させることを見いだされた。
【００３８】
ウィグリングを低減させる又は排除することによって、デバイス内及びデバイス間の歩留まりが向上されるであろう。疑似ハードマスクのウィグリングの低減は、ＣＤが２０ｎｍ未満で尚且つ厚さ（すなわち高さ）が１００ｎｍを超えて最大２５０ｎｍでありえるような線特徴を提供する。
【００３９】
本発明は、幾つかの好ましい実施形態の観点から説明されているが、本発明の範囲に含まれるものとして、代替形態、置換形態、及び代わりとなる各種の等価形態がある。また、本発明の方法及び装置を実現する多くの代替的手法があることも留意されるべきである。したがって、添付の特許請求の範囲は、本発明の真の趣旨及び範囲に含まれるものとして、このようなあらゆる代替形態、置換形態、及び代わりとなる等価形態を含むものと解釈されることを意図される。
【図１】
2012175105.tif 000003
【図２】
2012175105.tif 000004
【図３Ａ】
2012175105.tif 000005
【図３Ｂ】
2012175105.tif 000006
【図３Ｃ】
2012175105.tif 000007
【図３Ｄ】
2012175105.tif 000008
【図３Ｅ】
2012175105.tif 000009
【図３Ｆ】
2012175105.tif 000010
【図３Ｇ】
2012175105.tif 000011
【図３Ｈ】
2012175105.tif 000012
【図４】
2012175105.tif 000013
【図５Ａ】
2012175105.tif 000014
【図５Ｂ】
2012175105.tif 000015
【図６】
2012175105.tif 000016
【図７】
2012175105.tif 000017
【図８】
2012175105.tif 000018
【図９】
2012175105.tif 000019
【図１０】
2012175105.tif 000020
【外国語明細書】
2012175105000001.pdf